【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
少なくとも１種の主要なビニル芳香族ジエンエラストマー、補強用充填剤、架橋系および必要に応じて置換されたポリフェニレンエーテル単位を含む熱可塑性樹脂をベースとし、前記樹脂が前記ビニル芳香族ジエンエラストマーと相溶性を有して、前記ビニル芳香族ジエンエラストマーと前記樹脂との混合物が、その容量の10％未満を2マイクロメートルよりも大きい粒度の粒子の形で有する組成物を生成することを特徴とするゴム組成物。
【請求項２】
前記樹脂が前記ビニル芳香族ジエンエラストマーと相溶性を有して、前記ビニル芳香族ジエンエラストマーと前記樹脂との混合物が、その容量の5％未満を2マイクロメートルよりも大きい粒度の粒子の形で有する組成物を生成する、請求項１記載の組成物。
【請求項３】
前記樹脂が前記ビニル芳香族ジエンエラストマーと相溶性を有して、前記ビニル芳香族ジエンエラストマーと前記樹脂との混合物のガラス転移温度Tgを、前記ビニル芳香族ジエンエラストマー単独のTgと比較して、前記樹脂25phr (エラストマー100質量部当りの質量部)において、5℃よりも高く上昇させる、請求項１又は２に記載の組成物。
【請求項４】
前記ビニル芳香族ジエンエラストマーが、10％よりも多いビニル芳香族含有量を有する、請求項１〜３のいずれか１項記載のゴム組成物。
【請求項５】
ビニル芳香族ジエンエラストマーの含有量が、70〜100phr (エラストマー100質量部当りの質量部)の範囲内である、請求項１〜４のいずれか１項記載のゴム組成物。
【請求項６】
必要に応じて置換されたポリフェニレンエーテル単位をベースとする前記熱可塑性樹脂が、0〜215℃の範囲内の、規格ASTM D3418、1999年に従いDSCによって測定したガラス転移温度(Tg)を有する、請求項１〜５のいずれか１項記載のゴム組成物。
【請求項７】
必要に応じて置換されたポリフェニレンエーテル単位をベースとする前記熱可塑性樹脂が、下記の一般式(I)のポリフェニレン単位を主として含む化合物である、請求項１〜６のいずれか１項記載のゴム組成物：
【化１】
2017502142.tif 000001
(I)
(式中、
・R1、R2、R3およびR4は、互いに個々に、水素、ヒドロキシル、アルコキシ、ハロゲン、アミノ、アルキルアミノもしくはジアルキルアミノの各基、または少なくとも２個の炭素原子を含み、必要に応じてヘテロ原子によって遮断され且つ必要に応じて置換された炭化水素系の基から選ばれた同一または異なる基を示し；一方でR1およびR3は、並びに他方でR2およびR4は、これらが結合している炭素原子と一緒に、式(I)の化合物のベンゼン環に縮合した１個以上の環を形成し得；
・nは、3〜300の範囲内の整数である)。
【請求項８】
必要に応じて置換されたポリフェニレンエーテル単位をベースとする前記熱可塑性樹脂含有量が、1〜90phrの範囲内である、請求項１〜７のいずれか１項記載のゴム組成物。
【請求項９】
前記補強用充填剤が、カーボンブラックおよび／またはシリカを含む、請求項１〜８のいずれか１項記載のゴム組成物。
【請求項１０】
請求項１〜９のいずれか１項記載のゴム組成物を含む最終または半製ゴム物品。
【請求項１１】
請求項１〜９のいずれか１項記載のゴム組成物を含むタイヤ。
【手続補正２】
【補正対象書類名】明細書
【補正対象項目名】０１１１
【補正方法】変更
【補正の内容】
【０１１１】
表６
2017502142.tif 000002
* SBR＋PPE樹脂混合物において実施した測定
本発明の好ましい実施態様の例を以下に記載する。
（１）  少なくとも１種の主要なビニル芳香族ジエンエラストマー、補強用充填剤、架橋系および必要に応じて置換されたポリフェニレンエーテル単位を含む熱可塑性樹脂をベースとし、前記樹脂が前記ビニル芳香族ジエンエラストマーと相溶性を有して、前記ビニル芳香族ジエンエラストマーと前記樹脂との混合物が、その容量の10％未満を2マイクロメートルよりも大きい粒度の粒子の形で有する組成物を生成することを特徴とするゴム組成物。
（２）  前記樹脂が前記ビニル芳香族ジエンエラストマーと相溶性を有して、前記ビニル芳香族ジエンエラストマーと前記樹脂との混合物が、その容量の5％未満を2マイクロメートルよりも大きい粒度の粒子の形で有する組成物を生成する、（１）記載の組成物。
（３）  前記樹脂が前記ビニル芳香族ジエンエラストマーと相溶性を有して、前記ビニル芳香族ジエンエラストマーと前記樹脂との混合物がその容量の2％未満を2マイクロメートルよりも大きい粒度の粒子の形で有する組成物を生成する、（１）および（２）のいずれか記載の組成物。
（４）  前記樹脂が前記ビニル芳香族ジエンエラストマーと相溶性を有して、前記ビニル芳香族ジエンエラストマーと前記樹脂の混合物のガラス転移温度Tgを、前記ビニル芳香族ジエンエラストマー単独のTgと比較して、前記樹脂25phr (エラストマー100質量部当りの質量部)において、5℃よりも高く、好ましくは10℃よりも高く上昇させる、（１）〜（３）のいずれかに記載の組成物。
（５）  前記樹脂が、前記ビニル芳香族ジエンエラストマーと相溶性を有して、前記ビニル芳香族ジエンエラストマーと前記樹脂の混合物のガラス転移温度Tgを、前記ビニル芳香族ジエンエラストマー単独のTgと比較して、前記樹脂25phrにおいて、12℃よりも高く上昇させる、（１）〜（４）のいずれかに記載の組成物。
（６）  前記ビニル芳香族ジエンエラストマーが、ブタジエン/スチレンコポリマー、イソプレン/スチレンコポリマー、ブタジエン/イソプレン/スチレンコポリマーおよびこれらの混合物からなる群から、好ましくは、ブタジエン/スチレンコポリマー類およびこれらコポリマーの混合物からなる群から選ばれる、（１）〜（５）のいずれかに記載のゴム組成物。
（７）  前記ビニル芳香族ジエンエラストマーが、10％よりも多い、好ましくは15％と60％の間、より好ましくは20％と50％の間、極めて好ましくは30％と50％の間、さらにより好ましくは35％と50％の間のビニル芳香族含有量を有する、（１）〜（６）のいずれかに記載のゴム組成物。
（８）  ビニル芳香族ジエンエラストマーの含有量が、70〜100phr (エラストマー100質量部当りの質量部)の範囲内である、（１）〜（７）のいずれかに記載のゴム組成物。
（９）  エラストマーの含有量が、85〜100phrの範囲内である、（８）記載のゴム組成物。
（１０）  必要に応じて置換されたポリフェニレンエーテル単位をベースとする前記熱可塑性樹脂が、0〜215℃の範囲内の、規格ASTM D3418、1999年に従いDSCによって測定したガラス転移温度(Tg)を有する、（１）〜（９）のいずれかに記載のゴム組成物。
（１１）  必要に応じて置換されたポリフェニレンエーテル単位をベースとする前記熱可塑性樹脂が、5〜200℃の範囲内の、規格ASTM D3418、1999年に従いDSCによって測定したガラス転移温度(Tg)を有する、（１０）記載のゴム組成物。
（１２）  必要に応じて置換されたポリフェニレンエーテル単位をベースとする前記熱可塑性樹脂が、5〜185℃の範囲内の、規格ASTM D3418、1999年に従いDSCによって測定したガラス転移温度(Tg)を有する、（１１）記載のゴム組成物。
（１３）  必要に応じて置換されたポリフェニレンエーテル単位をベースとする前記熱可塑性樹脂が、下記の一般式(I)のポリフェニレン単位を主として含む化合物である、（１）〜（１２）のいずれかに記載のゴム組成物：
【化４】
2017502142.tif 000003
(式中、
・R1、R2、R3およびR4は、互いに個々に、水素、ヒドロキシル、アルコキシ、ハロゲン、アミノ、アルキルアミノもしくはジアルキルアミノの各基、または少なくとも２個の炭素原子を含み、必要に応じてヘテロ原子によって遮断され且つ必要に応じて置換された炭化水素系の基から選ばれた同一または異なる基を示し；一方でR1およびR3は、並びに他方でR2およびR4は、これらが結合している炭素原子と一緒に、式(I)の化合物のベンゼン環に縮合した１個以上の環を形成し得；
・nは、3〜300の範囲内の整数である)。
（１４）  必要に応じて置換されたポリフェニレンエーテル単位をベースとする前記熱可塑性樹脂が、R1、R2、R3およびR4が、互いに個々に、下記から選ばれる同一または異なる基を示す一般式(I)のポリフェニレン単位を主として含む化合物である、（１３）記載のゴム組成物：
・水素；
・ヒドロキシル、アルコキシ、ハロゲン、アミノ、アルキルアミノまたはジアルキルアミノの各基；
・1〜25個(好ましくは2〜18個)の炭素原子を含み、必要に応じて窒素、酸素およびイオウから選ばれたヘテロ原子によって遮断され且つ必要に応じてヒドロキシル、アルコキシ、アミノ、アルキルアミノ、ジアルキルアミノまたはハロゲンの各基によって置換された線状、枝分れまたは環状のアルキル基；
・6〜18個(好ましくは6〜12個)の炭素原子を含み、必要に応じてヒドロキシル、アルコキシ、アミノ、アルキルアミノ、ジアルキルアミノ、アルキルまたはハロゲンの各基によって置換されたアリール基。
（１５）  必要に応じて置換されたポリフェニレンエーテル単位をベースとする前記熱可塑性樹脂が、R1、R2、R3およびR4が、互いに個々に、下記から選ばれる同一または異なる基を示す一般式(I)のポリフェニレン単位を主として含む化合物である、（１４）記載のゴム組成物：
・水素；
・ヒドロキシル、1〜6個の炭素原子を含むアルコキシ、ハロゲン、アミノ、1〜6個の炭素原子を含むアルキルアミノまたは2〜12個の炭素原子を含むジアルキルアミノの各基；  ・1〜12個(好ましくは2〜6個)の炭素原子を含み、必要に応じてヘテロ原子によって遮断され且つ必要に応じてヒドロキシル、1〜6個の炭素原子を含むアルコキシ、アミノ、1〜6個の炭素原子を含むアルキルアミノ、2〜12個の炭素原子を含むジアルキルアミノまたはハロゲンの各基によって置換された線状、枝分れまたは環状のアルキル基；
・6〜18個(好ましくは6〜12個)の炭素原子を含み、必要に応じてヒドロキシル、1〜6個の炭素原子を含むアルコキシ、アミノ、1〜6個の炭素原子を含むアルキルアミノ、2〜12個の炭素原子を含むジアルキルアミノ、1〜12個の炭素原子を含むアルキルまたはハロゲンの各基によって置換されたアリール基。
（１６）  R1およびR2が、アルキル基、特にメチル基を示し；R3およびR4が、水素原子を示す、（１３）〜（１５）のいずれかに記載のゴム組成物。
（１７）  必要に応じて置換されたポリフェニレンエーテル単位をベースとする前記熱可塑性樹脂が、nが3〜50、好ましくは5〜30の範囲内の整数である一般式(I)のポリフェニレン単位を主として含む化合物である、（１３）〜（１６）のいずれかに記載のゴム組成物。
（１８）  必要に応じて置換されたポリフェニレンエーテル単位をベースとする前記熱可塑性樹脂が、nが6〜20の範囲内の整数である一般式(I)のポリフェニレン単位を主として含む化合物である、（１７）記載の組成物。
（１９）  必要に応じて置換されたポリフェニレンエーテル単位をベースとする前記熱可塑性樹脂が、80質量％よりも多い一般式(I)のポリフェニレン単位を含む化合物である、（１３）〜（１８）のいずれかに記載のゴム組成物。
（２０）  必要に応じて置換されたポリフェニレンエーテル単位をベースとする前記熱可塑性樹脂が、95質量％よりも多い一般式(I)のポリフェニレン単位を含む化合物である、（１３）〜（１９）のいずれかに記載のゴム組成物。
（２１）  必要に応じて置換されたポリフェニレンエーテル単位をベースとする前記熱可塑性樹脂含有量が、1〜90phr、好ましくは2〜80phrの範囲内である。（１）〜（２０）のいずれかに記載のゴム組成物。
（２２）  必要に応じて置換されたポリフェニレンエーテル単位をベースとする前記熱可塑性樹脂含有量が、3〜60phr、好ましくは5〜60phrの範囲内である。（２１）記載のゴム組成物。
（２３）  前記補強用充填剤が、カーボンブラックおよび／またはシリカを含む、（１）〜（２２）のいずれかに記載のゴム組成物。
（２４）  前記補強用充填剤が、20phrと200phrの間、より好ましくは30phrと160phrの間の量を示す、（１）〜２３のいずれかに記載のゴム組成物。
（２５）  前記補強用充填剤が、カーボンブラックを主として含む、（１）〜（２４）のいずれかに記載のゴム組成物。
（２６）  カーボンブラックが、60〜160phr、好ましくは70〜150phrを示す、（２５）記載のゴム組成物。
（２７）  前記補強用充填剤が、シリカを主として含む、（１）〜（２４）のいずれかに記載のゴム組成物。
（２８）  シリカが、60〜160phr、好ましくは70〜150phrを示す、（２７）記載のゴム組成物。
（２９）  （１）〜（２８）のいずれかに記載のゴム組成物を含む最終または半製ゴム物品。
（３０）  （１）〜（２８）のいずれかに記載のゴム組成物を含むタイヤ。
（３１）  そのトレッドが（１）〜（２８）のいずれかに記載のゴム組成物含む、（３０）記載のタイヤ。